(57)【特許請求の範囲】
【請求項１】
第一成分として、一般式(I)
【化１】
0004876354.tif 000017
(式中、R1は炭素原子数1〜16のアルキル基を表す。)から選ばれる化合物を1種又は2種以上を含有し、第二成分として、一般式(II)
【化２】
0004876354.tif 000018
(式中、R2、R3はそれぞれ独立的に炭素原子数2〜16のアルケニル基を表す。)から選ばれる化合物を1種又は2種以上を含有し、一般式(IV)
【化３】
0004876354.tif 000019
(式中、R6は炭素原子数2〜16のアルケニル基を表し、mは1を表し、X1はFを表し、Y1はFを表し、Y2はHを表す。)から選ばれる化合物を1種又は2種以上を含有することを特徴とする液晶組成物。
【請求項２】
一般式(I)から選ばれる化合物の含有率が2〜20質量%の範囲であり、一般式(II)から選ばれる化合物の含有率が5〜30質量%の範囲である請求項1記載の液晶組成物。
【請求項３】
前記液晶組成物において、一般式（III）
【化４】
0004876354.tif 000020
(式中、R4、R5はそれぞれ独立的にフッ素置換されていても良い炭素原子数1〜16のアルキル基又はアルコキシル基、炭素原子数2〜16のアルケニル基又はアルコキシアルキル基、炭素原子数3〜16のアルケニルオキシ基を表し、環A、環B及び環Cはそれぞれ独立的に1,4-フェニレン基、2又は3-フルオロ-1,4-フェニレン、2,3-ジフルオロ-1,4-フェニレン、3,5-ジフルオロ-1,4-フェニレン、2,6-ジフルオロ-1,4-フェニレン、2-メチル-1,4-フェニレン基、3-メチル-1,4-フェニレン基、ナフタレン-2,6-ジイル基、フェナントレン-2,7-ジイル基、フルオレン-2,7-ジイル基、トランス-1,4-シクロヘキシレン基、1,2,3,4-テトラヒドロナフタレン-2,6-ジイル基、デカヒドロナフタレン-2,6-ジイル基、トランス-1,3ジオキサン-2,5-ジイル基、ピリジン-2,5-ジイル基、ピリミジン-2,5-ジイル基、ピラジン-2,5-ジイル基またはピリダジン-2,5-ジイル基を表し、これらの環はF、Cl、CH3で1つ又は2つ置換されていてもよい。lは0、1又は2を表し、Z1、Z2は単結合、-CH2CH2-、-(CH2)4-、-OCH2-、-CH2O-、-COO-、-OCO-、-CH=CH-又はC≡C-表す。)から選ばれる化合物を1種又は2種以上を含有する請求項1又は2記載の液晶組成物。
【請求項４】
一般式(III)から選らばれる化合物の含有率が5〜85質量%の範囲である請求項3記載の液晶組成物。
【請求項５】
一般式(IV)から選らばれる化合物の含有率が5〜60質量%の範囲である請求項１記載の液晶組成物。
【請求項６】
請求項1〜5のいずれかに記載の液晶組成物を用いた液晶表示素子。
【請求項７】
請求項1〜5のいずれかに記載の液晶組成物を用いたツイスト角が180〜270°であるスーパーツイステッドネマチック(STN)液晶表示素子。
【請求項８】
-20℃〜50℃の駆動温度範囲に対して、条件式(i)を満たす請求項6又は7記載の液晶表示素子。
(i)  dV／dT ≦ ７ mV／℃（温度範囲-20℃〜50℃）
但し、dV／dTa℃〜b℃は、a℃〜b℃における閾値電圧の温度依存性を示す。
【数１】
0004876354.tif 000021
【請求項９】
条件式(ii)を満たす請求項6〜8のいずれかに記載の液晶表示素子。
(ii)  τ25℃ ≦ 200 msec （25℃における応答速度）
【発明の詳細な説明】
【０００１】
【産業上の利用分野】
本発明は、電気光学的液晶表示材料として有用なネマチック液晶組成物及びこれを用いた液晶表示素子に関する。
【０００２】
【従来の技術】
液晶表示素子(LCD)の急速な用途拡大に伴い、室内で使用されるだけでなく、コンピューターの携帯端末ディスプレイ、車載用計器、屋外使用計測機のディスプレイのように、温度条件の過酷な屋外で使用されることが増加してきた。このとき、LCDが置かれる環境の温度変化による表示コントラストの低下が問題になってきている。この周囲の温度変化によりLCDの表示品位が低下する原因は、閾値電圧Vthの温度依存性に起因するところが大きい。閾値電圧Vthの温度変化の原因としては、ネマチック液晶の弾性定数・誘電率などの温度変化と添加したカイラル物質の固有ピッチの温度変化が考えられる。カイラル物質の固有ピッチの温度変化を制御することにより、閾値電圧の温度依存性を改善する提案は既に行われている(特開昭55-38869号公報)。しかし、母体液晶とカイラル物質の組み合わせにより、その効果が変化する事や、カイラル量を増やすことにより、レスポンス等の表示特性に悪影響を及ぼすことが問題になっていた。また、液晶中に含まれるイオン性物質の易動度の温度変化により電流値が増加するため、液晶にかかる実効値電圧がイオンにより消費され、コントラストが低下する現象が起こっているため、電流値の抑制がコントラストの改善には重要な因子となる。
【０００３】
最近、STN-LCD(スーパーツイステッドネマチック液晶表示装置)での応答特性を改善する目的でアクティブ・アドレッシング駆動方式が提案されている。(Proc.12th International Display Research Conference p.503 1992年)
また、携帯表示端末（Personal Digital Assistance）では、より広い温度域で良好な表示特性が要求されている。この様な液晶組成物として粘性が低く、駆動電圧が低くなおかつ広い温度範囲に対して一定値を保持することが要求されており、これに対して、例えば、特開平3-38572号公報、米国特許5,030,382号、特開2000-336364号公報、特開平10-330754号公報、特開平11-106752号公報などの改善方法が提案されている。しかし、所望の閾値電圧や時分割に対して、応答速度やコントラストなどは未だ十分とは言えず、現在も新しい液晶化合物あるいは液晶組成物の提案が求められている。
【０００４】
【発明が解決しようとする課題】
本発明が解決しようとする課題は、駆動電圧の温度依存性を改善し、コントラスト(急峻性)が高く、レスポンスも速く、現在の液晶組成物が持つ問題点を軽減できる液晶組成物を提供すること、及び、これを用いた液晶表示素子を提供することにある。具体的には、所望の閾値電圧や時分割駆動(Duty)に対して液晶諸特性を悪化させることなく、閾値電圧の温度依存性を改善し、より広い温度範囲で安定した高いコントラストを有し、室温及び低温域での応答速度を改善できる液晶組成物を提供することにあり、また、このような液晶組成物を使用し、例えば、1／32〜1／480Duty、より好適には1／64〜1／240Dutyの次世代携帯電話などに求められている表示容量の増大や動画対応カラーなどの高い特性を有した液晶表示素子、特にSTN-LCDを提供することにある。
【０００５】
【課題を解決するための手段】
本発明は、上記課題を解決するために、種々の液晶化合物を用いた液晶組成物を検討した結果、以下の液晶組成物を見いだした。
一般式（I）
【０００６】
【化５】
0004876354.tif 000002
【０００７】
(式中、R1は炭素原子数1〜16のアルキル基又はアルコキシル基、炭素原子数2〜16のアルケニル基又はアルコキシアルキル基、炭素原子数3〜16のアルケニルオキシ基を表す。)から選ばれる化合物を1種又は2種以上を含有し、一般式(II)
【０００８】
【化６】
0004876354.tif 000003
【０００９】
(式中、R2、R3はそれぞれ独立的にフッ素置換されていても良い炭素原子数1〜16のアルキル基又はアルコキシル基、炭素原子数2〜16のアルケニル基を表す。)から選ばれる化合物を1種又は2種以上を含有し、なおかつネマチック相−等方性液体相転移温度が75〜130℃の範囲であり、スメクチック相又は固体相-ネマチック相転移温度が-60〜-20℃の範囲であり、屈折率異方性(Δn)が0.07〜0.30の範囲であることを特徴とする液晶組成物。
【００１０】
一般式(I)の化合物は、駆動電圧の低下には効果があるが、粘度の上昇を伴う。一方、一般式(II)の化合物は、応答速度の改善には有効な低粘性化合物であるが、極性が小さく駆動電圧を上昇させる点が問題であった。このような状況下、本発明は、一般式(I)の化合物と一般式(II)のそれぞれの化合物から1種又は2種以上選ばれる化合物を含有する組成物が、お互いの欠点を補い、更に駆動電圧の温度依存性の改善、特に低温域での応答速度に驚くべき改善をもたらすことを見いだした。
【００１１】
【発明の実施の形態】
本発明の液晶組成物は、一般式(I)から選ばれる化合物を1種又は2種以上を含有するが、1種〜4種の範囲で含有することが好ましく、1種〜2種の範囲で含有することが特に好ましい。また、式中R1は、炭素原子数1〜16のアルキル基又はアルコキシル基、炭素原子数2〜16のアルケニル基又はアルコキシアルキル基、炭素原子数3〜16のアルケニルオキシ基を表すが、炭素原子数1〜16のアルキル基、炭素原子数2〜16のアルケニル基が好ましく、炭素原子数1〜8のアルキル基、炭素原子数2〜8のアルケニル基がより好ましく、炭素原子数1〜5のアルキル基又は式(a)〜(e)のアルケニル基が好ましく、式(a)、(b)が特に好ましい。
【００１２】
【化７】
0004876354.tif 000004
【００１３】
一般式(I)から選ばれる化合物の含有量は、2質量%〜20質量%が好ましく、更に好ましくは2質量%〜10質量%である。更に具体的には、コントラストを重視する場合には、一般式(I)から選ばれる化合物の含有量は2質量%〜8質量%が好ましく、低電圧又は応答速度を重視する場合には、一般式(I)から選ばれる化合物の含有量は、8質量%〜20質量%が好ましい。
【００１４】
一般式(II)から選ばれる化合物を1種もしくは2種以上を含有するが、式(II-a)〜(II-h)から選ばれる化合物を少なくとも1種含むことが好ましく、式(II-c)及び／又は(II-d)を含有することが特に好ましい。
【００１５】
【化８】
0004876354.tif 000005
【００１６】
一般式(II)から選ばれる化合物の含有量は、5質量%〜30質量%が好ましく、更に好ましくは10質量%〜20質量%である。更に具体的には、応答速度を重視する場合には、一般式(II)から選ばれる化合物を少なくとも10質量%以上含有することが好ましい。
この液晶組成物はネマチック相−等方性液体相転移温度(以下、Tniと言う。)が75〜130℃の範囲であることが好ましく、80〜120℃の範囲が更に好ましく、85〜110℃の範囲が特に好ましい。更に具体的には、応答速度を重視する場合には、Tniが75〜95℃の範囲であることが好ましい。また、高温域でのVthの温度依存性を重視する場合には、Tniが95〜120℃の範囲であることが好ましい。また、固体相又はスメクチック相−等方性液体相転移温度(以下、T-nと言う。)は、低い方が閾値電圧の温度依存度を改善するために好ましく、-60〜-20℃の範囲が好ましく、-60〜-30℃の範囲が更に好ましい。屈折率異方性(Δn)は0.07〜0.30が好ましいが、0.08〜0.25が好ましく、0.12〜0.20がより好ましい。更に具体的には、応答速度を重視して液晶組成物のΔnを大きくする場合には、Δnは0.15〜0.20の範囲であることが好ましい。
【００１７】
本発明の一般式(I)から選ばれる化合物を1種又は2種以上を含有し、一般式(II)から選ばれる化合物を1種又は2種以上を含有する液晶組成物を使用したスーパーツイステッドネマチック(STN)液晶表示素子は、表示特性に対して特に重要な下記のパラメータ(i)及び(ii)について驚くべき改善が見られた。
(i)dV／dT（Vthの温度依存性）≦7 mV／℃（温度範囲-20℃〜50℃）
但し、dV／dT = ｜(Vth(50℃)- Vth(-20℃))／(50℃ - (-20℃))｜
このパラメータは本発明に基づかない従来の液晶組成物を使用した液晶表示素子では、この値は10を越え、周囲の温度変化により液晶のコントラストが大きく変化する不具合を避けることが難しかった。
(ii)τ25℃ ≦ 200 msec （25℃における応答速度）を得るのに好適であることを見出した。これにより、低温での表示特性や高温でのコントラストの低下を改善することができ、例えば、1／32〜1／480Duty、より好適には1／64〜1／240Dutyの次世代携帯電話などに求められている表示容量の増大や、動画対応カラーなどの高い特性を有した液晶表示素子(STN-LCD)を得ることができた。
【００１８】
その他の同時に使用することが好ましい液晶化合物として一般式(III)から選ばれる化合物である一般式(III-a)〜(III-o)で表される化合物群から選ばれる化合物を1種もしくは2種以上を含有することが更なるレスポンス改善の観点から好ましいが、その使用は3種〜20種が好ましく、5種〜15種が特に好ましい。但し、一般式(III-a)〜(III-o)中、R7、R8はR4、R5と同じ意味を表す。
【００１９】
【化９】
0004876354.tif 000006
【００２０】
一般式(III)から選ばれる化合物の含有率は5質量%〜85質量%が好ましいが、30質量%〜80質量%が更に好ましく、40質量%〜70質量%が特に好ましい。
【００２１】
一般式(III)で表される化合物のR4、R5はそれぞれ独立的にフッ素置換されていても良い炭素原子数1〜16のアルキル基又はアルコキシル基、炭素原子数2〜16のアルケニル基又はアルコキシアルキル基、炭素原子数3〜16のアルケニルオキシ基を表すが、炭素原子数1〜16のアルキル基、炭素原子数2〜16のアルケニル基が好ましく、炭素原子数1〜8のアルキル基、炭素原子数2〜8のアルケニル基がより好ましく、炭素原子数1〜5のアルキル基又は式(a)〜(e)のアルケニル基が特に好ましい。
【００２２】
【化１０】
0004876354.tif 000007
【００２３】
一般式(III)で表される化合物の環A、環B及び環Cはそれぞれ独立的に1,4-フェニレン基、2又は3-フルオロ-1,4-フェニレン、2,3-ジフルオロ-1,4-フェニレン、3,5-ジフルオロ-1,4-フェニレン、2,6-ジフルオロ-1,4-フェニレン、2-メチル-1,4-フェニレン基、3-メチル-1,4-フェニレン基、ナフタレン-2,6-ジイル基、フェナントレン-2,7-ジイル基、フルオレン-2,7-ジイル基、トランス-1,4-シクロヘキシレン基、1,2,3,4-テトラヒドロナフタレン-2,6-ジイル基、デカヒドロナフタレン-2,6-ジイル基、トランス-1,3ジオキサン-2,5-ジイル基、ピリジン-2,5-ジイル基、ピリミジン-2,5-ジイル基、ピラジン-2,5-ジイル基又はピリダジン-2,5-ジイル基を表し、これらの環はF、Cl、CH3で1つ又は2つ置換されていてもよいが、1,4-フェニレン基、トランス-1,4-シクロヘキシレン基が好ましく、環A、Bにおいてはトランス-1,4-シクロヘキシレン基がより好ましく、環Cにおいては1,4-フェニレン基がより好ましい。lは0、1又は2を表すが、0又は1が好ましい。Z1、Z2はそれぞれ独立的に単結合、-CH2CH2-、-(CH2)4-、-OCH2-、-CH2O-、-COO-、-OCO-、-CH=CH-又はC≡C-表すが、単結合又はCH2CH2-が好ましく、単結合がより好ましい。
【００２４】
一般式(IV)の化合物として、一般式(IV-a)〜(IV-o)で表される化合物群から選ばれる化合物を1種もしくは2種以上を含有することが好ましいが、3種〜20種が好ましく、5種〜15種が特に好ましい。但し、一般式(IV-a)〜(IV-j)中のR9は、R6と同じ意味を表す。
【００２５】
【化１１】
0004876354.tif 000008
【００２６】
一般式(IV)で表される化合物のR6はフッ素置換されていても良い炭素原子数1〜16のアルキル基又はアルコキシル基、炭素原子数2〜16のアルケニル基又はアルコキシアルキル基、炭素原子数3〜16のアルケニルオキシ基を表すが、炭素原子数1〜16のアルキル基、炭素原子数2〜16のアルケニル基が好ましく、炭素原子数1〜8のアルキル基、炭素原子数2〜8のアルケニル基がより好ましく、炭素原子数1〜5のアルキル基又は式(a)〜(e)のアルケニル基が特に好ましい。
【００２７】
【化１２】
0004876354.tif 000009
【００２８】
一般式(IV)で表される化合物の含有率は5質量%〜60質量%であるが、5質量%〜50質量%が好ましく、10質量%〜30質量%が更に好ましい。
【００２９】
一般式(III)で表される化合物と、一般式(IV)で表される化合物との組み合わせについては、応答速度を更に重視して液晶組成物の粘度を下げる場合には、(III-a)、(III-d)、(III-e)、(III-f)、(III-i)、(IV-b)又は(IV-c)から選ばれる化合物を少なくとも１つ含有することが好ましく、応答速度を更に重視して液晶組成物のΔnを大きくする場合には、(III-i)、(III-j)、(III-k)、(III-l)、(III-m)、(III-n)又は(III-o)から選ばれる化合物を少なくとも1つ含有することが好ましく、コントラストを更に重視した場合には、(III-c)、(III-e)、(III-f)、(IV-a)、(IV-b)又は(IV-c)から選ばれる化合物を少なくとも1つ含有することが好ましく、閾値電圧の温度依存性の改善を更に重視する場合には、(IV-b)、(IV-c)、(IV-i)又は(IV-j)から選ばれる化合物を少なくとも1つ含有することが好ましい。
【００３０】
これら一般式(III)で表される化合物と、一般式(IV)で表される化合物との組み合わせを最適化し、一般式(I)で表される化合物と、一般式(II)で表される化合物を含有した液晶組成物は、所望の閾値電圧や時分割駆動(Duty)に対して液晶諸特性を悪化させることなく、閾値電圧の温度依存性を改善し、より広い温度範囲で安定した高いコントラスト(優れた急峻性)を有し、室温及び低温域での応答速度を改善することができる。
【００３１】
また、上述の液晶組成物を使用した液晶表示素子は、紫外線照射(サンテスト)16時間照射後の電流値Irが、0.3μA／cm2以下となり、耐UV性が非常に優れている。このため、高信頼性、高コントラストの液晶表示を提供できる。
【００３２】
上述の液晶組成物は、下記条件(iii)〜(v)の少なくとも1つ又は2つ以上を満たすことが好ましい形態である。但し、(iii)〜(v)は20℃での測定値を表す。
(iii)  4≦Δε≦60
(iv)  1.1＜k33／k11＜3.0
(v)  10mPa・s＜粘度＜80mPa・s
条件(iii)の誘電率異方性は1以上でもよいが、4≦△ε≦60の範囲が好ましく、閾値電圧が1.8V〜2.9Vの場合は、4≦△ε≦10の範囲がより好ましく、閾値電圧が1.5V〜1.9Vの場合は5≦△ε≦15の範囲がより好ましく、閾値電圧が1.2V〜1.6Vの場合は、12≦△ε≦30の範囲がより好ましく、閾値電圧が0.8V〜1.3Vの場合は12≦△ε≦40の範囲がより好ましい。また、高速応答を重視する場合には、4≦Δε≦13の範囲が好ましい。条件(iv)の弾性定数比k33／k11は1.1〜3.0の範囲が好ましく、更に好ましくは1.2〜2.8の範囲であり、特に好ましくは1.3〜2.7の範囲である。(v)の粘度は10mPa・s〜80mPa・sの範囲が好ましく、更に好ましくは、10mPa・s〜60mPa・sの範囲であり、特に好ましくは、10mPa・s〜40mPa・sの範囲である。但し、高速応答を重視する場合には、10mPa・s〜20mPa・sの範囲が特に好ましい。
【００３３】
これらの条件は、一般式(I)〜(IV)から選ばれる化合物を選択的に含有することにより得られるものである。なお、以上詳述した各条件(iii)〜(v)やこれらの個別の好ましい形態は、当然のことながら、1つまたは2つ以上を満たすことがより好ましい。
【００３４】
上述のいずれかの液晶組成物を用いたスーパーツイステッドネマチック(STN)液晶表示素子は、以下の形態が好ましい。ねじれ角は180〜270°の範囲であるが、220〜260°の範囲が更に好ましく、230〜250°の範囲が特に好ましい。また、本発明の液晶表示素子は、-20〜50℃の駆動温度範囲において、下記条件(i)を満たすことを特徴とするスーパーツイステッドネマチック(STN)液晶表示素子であることを特徴とする。つまり、
(i)dV／dT≦７mV／℃（温度範囲-20℃〜50℃）
但し、dV／dT = ｜(Vth(50℃)- Vth(-20℃))／(50℃ - (-20℃))｜
従来のSTN表示素子に比べ、使用温度範囲である-20〜50℃において、閾値電圧がわずか7mV／℃以下の温度依存性しか持たないため、広い温度範囲にわたって、高いコントラストによる表示が可能となった。
(i)閾値電圧Vthの温度依存性dV／dTは7mV／℃以下が好ましく、6mV／℃以下が更に好ましい。
温度範囲が低温側(-20〜25℃)においては、閾値電圧の温度依存性は、5mV／℃以下が好ましい。また、高温側(25〜50℃)においては、閾値電圧の温度依存性は、9mV／℃以下が好ましい。
【００３５】
更に、本発明の液晶表示素子は、下記条件(ii)を満たすことを特徴とするスーパーツイステッドネマチック(STN)液晶表示素子であることを特徴とする。
(ii)τ25℃ ≦ 200 msec （25℃における応答速度）
25℃における応答速度は、200msec以下が好ましく、また、-20℃における応答速度は、2000msec以下が好ましい。
【００３６】
また、本発明の液晶組成物を使用したSTN液晶表示素子は、急峻性γが非常に優れており、γ≦1.08  となるため、良好なコントラストが得られる。
但し、γ= Vth ／ Vsat  ( Vth：閾値電圧、Vsat:飽和電圧)
また、急峻性γは、1.08以下であるが、1.07以下が好ましく、1.05以下が特に好ましい。-20〜50℃の温度範囲での急峻性γの最大値と最小値の比は、3%以下にすることができるが、2%以下にすることがより好ましい。
なお、本発明の液晶表示素子は、以上詳述した条件(i)又は(ii)を同時に満たすことが特に好ましい。
【００３７】
本発明の液晶組成物は、上記一般式(I)〜(IV)で表される化合物以外に、通常のネマチック液晶、スメクチック液晶、コレステリック液晶、カイラル剤などを含有していてもよい。
【００３８】
上述ネマチック液晶組成物はTN-LCDやSTN-LCDに有用であるが、特にSTN-LCDとして有用であり、例えば、1／32〜1／480Duty、より好適には1／64〜1／240Dutyの表示において特性改善に効果があり、次世代携帯電話などに求められている表示容量の増大や動画対応カラーなどの高い特性を有した液晶表示素子(STN-LCD)を提供することができる。このとき、液晶表示素子は透過型、半透過型又は反射型などのいずれであってもよい。
【００３９】
【実施例】
以下、実施例を挙げて本発明を更に詳述するが、本発明はこれらの実施例に限定されるものではない。また、以下の実施例及び比較例の組成物における「%」は『質量%』を意味する。
【００４０】
実施例中、測定した特性は以下の通りである。
0004876354.tif 000010
【００４１】
【数２】
0004876354.tif 000011
【００４２】
STN-LCD表示素子の作成は以下のように行った。ネマチック液晶組成物にカイラル剤「S-811」(メルク社製)を添加して混合液晶を調製し、対向する平面透明電極上に「サンエバー150」(日産化学社製)の有機膜をラビングして配向膜を形成したツイスト角240°のSTN-LCD表示用セルに注入した。なお、カイラル剤は、カイラル剤の添加による混合液晶の固有らせんピッチPと表示用セルのセル厚dが、Δn・d=0.90、d／P=0.50となるように添加した。
【００４３】
化合物の記載に下記の略号を使用する。
0004876354.tif 000012
【００４４】
【化１３】
0004876354.tif 000013
【００４５】
例えば、以下に示すように略号を用いる。
【００４６】
【化１４】
0004876354.tif 000014
【００４７】
（実施例1、2・比較例1）
ネマチック液晶組成物No.1、No.2を調製し、この組成物の諸特性を測定した結果を比較例1と共に表1に示す。
【００４８】
【表１】
0004876354.tif 000015
【００４９】
比較例1の3-Cy-Ph-CNを5-Ma-Ph3-CNに置換することにより、閾値電圧の温度依存性dV／dTが-20℃〜25℃の低温領域でも、25℃〜50℃の高温領域でも改善されていることがわかる。さらに、25℃での応答速度τも220msecから182msec、161msecと格段に改善されている。なお、測定は1／64Dutyで行った。
実施例1及び2において、電流値Irはそれぞれ0.25μA／cm2以下であった。
【００５０】
（実施例3、4）
ネマチック液晶組成物No.3、No.4を調製し、この組成物の諸特性を測定した結果を表2に示す。
【００５１】
【表２】
0004876354.tif 000016
【００５２】
3-Ma-Ph3-CNを4%、5-Ma-Ph3-CNを4%、0d3-Ph-Z-Ph-(0d3)を15%含有した液晶組成物No.3及び3-Ma-Ph3-CNを4%、0d1-Cy-Ph3-CNを4%、0d3-Ph-Z-Ph-(0d3)を15%含有した液晶組成物No.4は、25℃での応答速度τが161msecまたは104msecという高速応答であった。このとき、急峻性γは1.050又は1.062であり、充分に高いコントラストが得られた。閾値電圧の温度依存性dV／dTは-20℃〜25℃の低温領域において、3.0(mV／℃)又は2.8(mV／℃)という非常に小さな値を示した。なお、測定は1／80Dutyで行った。
【００５３】
以上の結果から本発明による液晶組成物は、駆動電圧の温度依存性を改善し、コントラストが高く、応答速度も速く、現在の液晶組成物が持つ問題点を軽減していることがわかる。
【００５４】
【発明の効果】
本発明の液晶化合物の組み合わせによって、駆動電圧の温度依存性を改善し、コントラスト(急峻性)が高く、レスポンスも速く、現在の液晶組成物が持つ問題点を軽減できる液晶組成物が得られた。具体的には、所望の閾値電圧や時分割駆動(Duty)に対して液晶諸特性を悪化させることなく、閾値電圧の温度依存性を改善し、より広い温度範囲で安定した高いコントラストを有し、室温及び低温域での応答速度を改善することができた。次世代携帯電話などに求められている表示容量の増大や、動画対応カラーなどの高い表示特性を有した液晶表示素子(STN-LCD)を提供することができる。